(57)【特許請求の範囲】
【請求項１】
酸化チタンを含む熱可塑性樹脂基材層と、該熱可塑性樹脂基材層に絵柄模様が印刷されてなる印刷層と、該印刷層の表面の艶を調整する透明艶調整層と、電離放射線硬化型樹脂からなり、前記絵柄模様と同調した形状を有する凸部と、がこの順番で形成され、
前記凸部は、高さが３０μｍ以上１００μｍ以下であり、かつ前記凸部同士の間隔が１ｍｍ以上２ｍｍ以下であり、前記電離放射線硬化型樹脂１００質量部に対して粒径が３μｍ以上１０μｍ以下の粒状粒子を２０質量部以上３０質量部以下含有し、
前記印刷層は、黒色顔料を含み、該黒色顔料は、ペリレン系黒色顔料であり、
前記熱可塑性樹脂基材層は、前記印刷層の側の面に酸化チタンからなる酸化チタン層を有し、
前記熱可塑性樹脂基材層における前記酸化チタンの含有量は、２３質量部以上４０質量部以下であり、
前記酸化チタン層を有する前記熱可塑性樹脂基材層の前記酸化チタンの含有量は、２３質量部以上であることを特徴とする化粧シート。
【請求項２】
前記印刷層は、前記黒色顔料の他、イソインドリノン、ジスアゾ、ポリアゾ、ジケトピロロピロール、キイナクリドン、フタロシアニン、酸化チタンの少なくとも一つ以上の顔料を含むことを特徴とする請求項１に記載の化粧シート。
【請求項３】
前記凸部は、電離放射線硬化型樹脂１００質量部に対して反応型シリコーン樹脂を１０質量部以上５０質量部以下含有することを特徴とする請求項１または請求項２に記載の化粧シート。
【請求項４】
前記透明艶調整層表面の前記凸部が設けられていない部分に厚さが０．５μｍ以上１．５μｍ以下の透明耐汚染樹脂層を有することを特徴とする請求項１から請求項３のいずれか１項に記載の化粧シート。
【請求項５】
前記酸化チタン層の厚さは、５μｍ以上１０μｍ以下であることを特徴とする請求項１から請求項４のいずれか１項に記載の化粧シート。
【請求項６】
前記熱可塑性樹脂基材層の前記印刷層側とは反対側の面に接着層を備え、
前記接着層は、紫外線吸収剤または光安定剤を含有することを特徴とする請求項１から請求項５のいずれか１項に記載の化粧シート。
【請求項７】
請求項１から請求項６のいずれか１項に記載の化粧シートを基材に貼り合わせてなることを特徴とする化粧材。
【発明の詳細な説明】
【技術分野】
【０００１】
本発明は、建材として使用される化粧シート及び、これを利用した化粧材に関する。
【背景技術】
【０００２】
化粧シートは、安価で加工性に優れた建材として、建築物の屋内、屋外及び家具や什器といった様々な用途に使用されている。
高い耐候性を有する化粧シートとして、現在、オレフィン系の材料を用いた化粧シートが実用化されている。耐候性の評価は、実際の屋外暴露や促進耐候性試験によって行われている。オレフィン系材料を用いた化粧シートの耐候性は、実用の条件を満たすものである。なお、このような化粧シートは、例えば、特許文献１に記載されている。
【先行技術文献】
【特許文献】
【０００３】
【特許文献１】特開２０１２−１３１１１２号公報
【発明の概要】
【発明が解決しようとする課題】
【０００４】
しかしながら、既存の化粧シートは、太陽光の紫外光に対する耐候性については評価し、処方が施されているものの、赤外光に対する耐候性については考慮されていなかった。化粧シートにあっては、赤外光を吸収することによって蓄熱し、蓄えらえた熱が化粧シートの基材に伝わることによって膨張が発生する。化粧シートの基材が膨張すると、化粧シートが貼り合わされた化粧材に反りが発生し、建材としての美観や建築物を保護する機能が低下することになる。
【０００５】
本発明は、このような点に鑑みてなされたものであり、遮熱性を有し、赤外光による反りを防ぐことができる化粧シート及び化粧材を提供することを目的とする。
【課題を解決するための手段】
【０００６】
上記課題を解決するため、本発明の一態様の化粧シートは、熱可塑性樹脂基材層と、該熱可塑性樹脂基材層に絵柄模様が印刷されてなる印刷層と、該印刷層の表面の艶を調整する透明艶調整層と、電離放射線硬化型樹脂からなり、前記絵柄模様と同調した形状を有する凸部と、がこの順番で形成され、前記凸部は、高さが３０μｍ以上１００μｍ以下であり、かつ前記凸部同士の間隔が１μｍ以上２ｍｍ以下であり、前記電離放射線硬化型樹脂１００質量部に対して粒径が３μｍ以上１０μｍ以下の粒状粒子を２０質量部以上３０質量部以下含有し、前記印刷層は、黒色顔料を含み、該黒色顔料は、ペリレン系黒色顔料であることを特徴とする。
【発明の効果】
【０００７】
本発明によれば、遮熱性を有し、赤外光による反りを防ぐことができる化粧シート及び化粧材を提供することができる。
【図面の簡単な説明】
【０００８】
【図１】本発明の一実施形態の化粧シート、及び化粧シートを用いた化粧材の断面図である。
【発明を実施するための形態】
【０００９】
以下、本発明の一実施形態の化粧シート及び化粧材について説明する。
（化粧材）
図１は、本実施形態の化粧材１を説明するための断面図である。本実施形態の化粧材１は、化粧シート３と、基材２０と、化粧シート３と基材２０とを貼り合わせる接着層２１と、を有している。
本実施形態の化粧材１は、波長が０．７μｍ〜１０００μｍの赤外光に対する印刷層１３の透過率を高め、透過した赤外光を熱可塑性樹脂基材層１１で反射することによって基材２０の蓄熱を防いでいる。
【００１０】
（化粧シート）
化粧シート３は、熱可塑性樹脂基材層１１と、この熱可塑性樹脂基材層１１に絵柄模様が印刷されてなる印刷層１３と、印刷層１３の表面の艶を調整する透明艶調整層１５と、電離放射線硬化型樹脂からなり、絵柄模様と同調した形状を有する凸部１７と、がこの順番で形成されたものである。即ち、化粧シート３は、熱可塑性樹脂基材層１１の側から、熱可塑性樹脂基材層１１、印刷層１３、透明艶調性層１５、凸部１７及び耐汚染薄膜１９を有している。
以下、化粧シート３の各層について説明する。
【００１１】
〈熱可塑性樹脂基材層〉
本発明における熱可塑性樹脂基材層１１としては、後述する印刷層１３を印刷等により設けることが可能であり、化粧シート３としての加工適性を有するものであれば公知のものが使用可能である。ただし、本実施形態では、塩化ビニルを使用しないものとしてポリエステル系樹脂シート、ポリオレフィン系樹脂シート等が好ましい。熱可塑性樹脂基材層１１には、必要に応じ、従来公知の充填剤、発泡剤、難燃剤、滑剤、酸化防止剤、紫外線吸収剤、光安定剤等の各種の添加剤を常法に従って添加することができる。熱可塑性樹脂基材層１１の厚みは、化粧シート３の用途等によるが、５０μｍ〜１００μｍ程度が好ましい。
【００１２】
また、本実施形態では、熱可塑性樹脂基材層１１における赤外光の反射率を高めるため、上記材料に酸化チタンを添加し、熱可塑性樹脂基材層に含有させてもよい。このとき、本実施形態では、熱可塑性樹脂基材層１１が酸化チタンを２３質量部以上含有させることにより、遮熱性が向上させる。
また、熱可塑性樹脂基材層１１に隠蔽層として酸化チタンを用いる場合、隠蔽層としての酸化チタンの含有量と添加された酸化チタンとの合計が２３質量部以上であればよい。また、熱可塑性樹脂基材層１１が隠蔽層として酸化チタンを２３質量部以上含む場合、これ以上酸化チタンを添加しなくともよい。
【００１３】
ただし、熱可塑性樹脂基材層１１に添加される酸化チタンが多くなると、熱可塑性樹脂基材層１１の膜質に酸化チタンが影響を及ぼす。このため、熱可塑性樹脂基材層１１の酸化チタンの好適な含有量は、２３質量部以上４０質量部以下である。
また、本実施形態は、図１に示したように、熱可塑性樹脂基材層１１の印刷層１３の側の面に酸化チタンを塗布して酸化チタン層１１１を設けてもよい。なお、酸化チタン層１１１を設ける場合であっても、酸化チタン層１１１によって熱可塑性樹脂基材層１１が酸化チタンを２３質量部以上含有すれば熱可塑性樹脂基材層１１による基材２０への遮熱性が向上する。このような条件により、酸化チタン層１１１の厚さとしては、５μｍ〜１０μｍが好ましい。
【００１４】
〈印刷層〉
印刷層１３は、目的とする化粧シートに所望の絵柄模様の意匠性を付与する目的で設けられるものである。本発明においては熱可塑性樹脂基材層１１の表面に、印刷法等の手段により適宜の絵柄模様を有する印刷層１３が設けられる。
印刷層１３は、熱可塑性樹脂基材層１１に好適なインキを用いて設けられる。具体的には熱可塑性樹脂基材層１１がポリプロピレン樹脂であれば、ウレタン樹脂と塩化ビニル＝酢酸ビニル共重合樹脂の混合物が好適に用いられる。
【００１５】
着色剤としては、特に黒色顔料として、ペリレン系の黒色顔料が用いられる。代表的なペリレン系の黒色顔料としては、ペリレンブラックがある。この点により、本実施形態は、既存の化粧シートが黒色顔料としてカーボンブラックを用いることが多く、近赤外光領域（０．７８1μｍ〜２．５μｍ）においての反射率が低かったため、赤外光による熱の吸収によって、蓄熱作用が発生するという不具合を改善することができる。
【００１６】
また、黒色顔料以外の顔料として、印刷層１３には、イソインドリノン、ジスアゾ、ポリアゾ、ジケトピロロピロール、キイナクリドン、フタロシアニン、酸化チタンの少なくとも一つ以上が用いられる。
本発明の発明者らは、以上の着色剤を使って木目柄を印刷し、印刷層１３の総合的な赤外光透過率を測定した。この測定によれば、波長が０．７８1μｍ〜２．５μｍの光の透過率は、４０％以上であった。なお、各顔料の透過率のより詳細なデータを後に示す。
【００１７】
その他、印刷層１３には、必要に応じて例えば体質顔料や可塑剤、分散剤、界面活性剤、粘着付与剤、接着助剤、乾燥剤、耐熱安定剤、耐候安定剤、硬化剤、硬化促進剤または硬化遅延剤等の各種の添加剤を適宜添加することもできる。
印刷層１３の形成方法には特に制限はなく、例えばグラビア印刷法やオフセット印刷法、スクリーン印刷法、フレキソ印刷法、静電印刷法、インキジェット印刷法等の従来公知の各種の印刷方法を使用することができる。また、例えば全面ベタ状の場合には前記した各種の印刷方法の他、例えばロールコート法やナイフコート法、エアーナイフコート法、ダイコート法、リップコート法、コンマコート法、キスコート法、フローコート法、ディップコート法等の各種のコーティング方法によることもできる。その他、例えば手描き法、墨流し法、写真法、レーザービームまたは電子ビーム描画法、金属等の部分蒸着法やエッチング法等、またはこれらの方法を複数組み合わせて行うことも勿論可能である。
【００１８】
また、印刷層１３の形成に先立ち、必要に応じて、熱可塑性樹脂基材層１１の表面に例えばコロナ処理、オゾン処理、プラズマ処理、電離放射線処理、重クロム酸処理、アンカーまたはプライマー処理等の表面処理を施すことによって、熱可塑性樹脂基材層１１と印刷層１３との間の密着性を向上することもできる。
印刷層１３が構成する絵柄の種類には特に制限はなく、従来より化粧シートの分野において広く採用されている木目柄や、石目柄、布目柄、抽象柄、幾何学模様等、或いは単なる着色や色彩調整を目的とする場合には単色無地であってもよく、要するに、目的の化粧シートの用途に応じ任意の所望の絵柄を採用することができる。
【００１９】
〈透明艶調性層〉
本実施形態の透明艶調性層１５は、化粧シート３の表面の光沢を調整するための層である。透明艶調性層１５の樹脂成分（バインダー）としては、各種の透明熱可塑性樹脂層との接着の汎用性、化粧シート３を導管溝内へ彎曲させる際の変形追従性、及び耐擦傷性の点から、２液硬化型ウレタン樹脂が選択される。透明艶調性層１５は、所望の艶に応じて艶調整剤（マット剤或いは艶消剤とも呼ばれる）を添加或いは無添加とした組成物を塗工して得られる。艶調整剤は、表面を高光沢とする場合に添加されず、低光沢とする場合には添加される。艶調整剤としては、シリカ、アルミナ（α−アルミナ等）、炭酸カルシウム、硫酸バリウム、カオリナイト、アルミノシリケート等の無機物、或いはポリカーボネート、ナイロン、ウレタン樹脂等の有機物（樹脂）の微粒子が使用される。艶調整剤の平均粒径は、１μｍ〜１０μｍ程度が好ましく、添加量は所望の光沢に応じて適宜選択されるが、通常は最大で３０質量部程度である。
【００２０】
２液硬化型ウレタン樹脂は、ポリオールを主体とし、イソシアネートを架橋剤（硬化剤）とするウレタン樹脂である。ポリオールとしては、分子中に２個以上の水酸基を有するもので、例えばポリエチレングリコール、ポリプロピレングリコール、アクリルポリオール、ポリエステルポリオール、ポリエーテルポリオール、ポリカーボネートポリオール、ポリウレタンポリオール等が用いられる。
【００２１】
また、イソシアネートとしては、分子中に２個以上のイソシアネート基を有する多価イソシアネートが用いられる。多価イソシアネートとしては、例えば、２，４−トリレンジイソシアネート、キシレンジイソシアネート、４，４′−ジフェニルメタンジイソシアネート等の芳香族イソシアネート、或いは、１，６−ヘキサメチレンジイソシアネート、イソホロンジイソシアネート、水素添加トリレンジイソシアネート、水素添加ジフェニルメタンジイソシアネート等の脂肪族（乃至は脂環式）イソシアネートが用いられる。また、このような各種イソシアネートの付加体または多量体を用いることができる。付加体または多量体としては、例えば、トリレンジイソシアネートの付加体、トリレンジイソシアネート３量体（ｔｒｉｍｅｒ）等がある。
【００２２】
なお、イソシアネートにおいて、脂肪族（乃至は脂環式）イソシアネートは耐候性、耐熱黄変性も良好にできる点で好ましく、具体的には例えば１，６−ヘキサメチレンジイソシアネート等が使用できる。
透明艶調性層１５の艶は、各艶調整剤を添加し、マット部分を反射光沢係数値で３から５程度とするのが意匠的に好ましい。
【００２３】
〈凸部〉
本実施形態の凸部１７は、電離放射線硬化型樹脂からなり、高さが３０μｍ以上１００μｍ以下であり、凸部１７同士の間隔が１ｍｍ以上２ｍｍ以下である。また、凸部１７の電離放射線硬化型樹脂には、電離放射線硬化型樹脂１００質量部に対して粒径が３μｍ以上１０μｍ以下の粒状粒子を２０質量部以上３０質量部以下含有したものが用いられる。
【００２４】
電離放射線硬化型樹脂とは、電磁波または荷電粒子線の中で分子を架橋、重合させ得るエネルギー量子を有するもの、すなわち、紫外線または電子線等を照射することにより、架橋、硬化する樹脂組成物を指す。具体的には、電離放射線または紫外線硬化性樹脂組成物として慣用されている公知の重合性モノマー、重合性オリゴマー及びプレポリマーの中から適宜選択された部材が用いられる。
【００２５】
具体的には、重合性モノマーとして、分子中にラジカル重合性不飽和基を持つ（メタ）アクリレート系モノマーが好適であり、中でも多官能性（メタ）アクリレートが好ましい。ここで「（メタ）アクリレート」とは「アクリレートまたはメタクリレート」を意味する。多官能性（メタ）アクリレートとしては、分子内にエチレン性不飽和結合を２個以上有する（メタ）アクリレートであればよく、特に制限はない。具体的にはエチレングリコールジ（メタ）アクリレート、プロピレングリコールジ（メタ）アクリレート、１，４−ブタンジオールジ（メタ）アクリレート、１，６−ヘキサンジオールジ（メタ）アクリレート、ネオペンチルグリコールジ（メタ）アクリレート、ポリエチレングリコールジ（メタ）アクリレート、ヒドロキシピバリン酸ネオペンチルグリコールジ（メタ）アクリレート、ジシクロペンタニルジ（メタ）アクリレート、カプロラクトン変性ジシクロペンテニルジ（メタ）アクリレート、エチレンオキシド変性リン酸ジ（メタ）アクリレート、アリル化シクロヘキシルジ（メタ）アクリレート、イソシアヌレートジ（メタ）アクリレート、トリメチロールプロパントリ（メタ）アクリレート、エチレンオキシド変性トリメチロールプロパントリ（メタ）アクリレート、ジペンタエリスリトールトリ（メタ）アクリレート、プロピオン酸変性ジペンタエリスリトールトリ（メタ）アクリレート、ペンタエリスリトールトリ（メタ）アクリレート、プロピレンオキシド変性トリメチロールプロパントリ（メタ）アクリレート、トリス（アクリロキシエチル）イソシアヌレート、プロピオン酸変性ジペンタエリスリトールペンタ（メタ）アクリレート、ジペンタエリスリトールヘキサ（メタ）アクリレート、エチレンオキシド変性ジペンタエリスリトールヘキサ（メタ）アクリレート、カプロラクトン変性ジペンタエリスリトールヘキサ（メタ）アクリレート等がある。これらの多官能性（メタ）アクリレートは、単独で用いられるものであってもよいし、２種以上が組み合わせて用いられるものであってもよい。
【００２６】
本実施形態では、多官能性（メタ）アクリレートとともに、その粘度を低下させる等の目的で、単官能性（メタ）アクリレートを、本実施形態の目的を損なわない範囲で適宜併用することができる。単官能性（メタ）アクリレートとしては、例えば、メチル（メタ）アクリレート、エチル（メタ）アクリレート、プロピル（メタ）アクリレート、ブチル（メタ）アクリレート、ペンチル（メタ）アクリレート、ヘキシル（メタ）アクリレート、シクロヘキシル（メタ）アクリレート、２−エチルヘキシル（メタ）アクリレート、ラウリル（メタ）アクリレート、ステアリル（メタ）アクリレート、イソボルニル（メタ）アクリレート等が挙げられる。これらの単官能性（メタ）アクリレートは１種を単独で用いてもよいし、２種以上を組み合わせて用いてもよい。
【００２７】
また、重合性オリゴマーとしては、分子中にラジカル重合性不飽和基を持つオリゴマー、例えばエポキシ（メタ）アクリレート系、ウレタン（メタ）アクリレート系、ポリエステル（メタ）アクリレート系、ポリエーテル（メタ）アクリレート系等がある。ここで、エポキシ（メタ）アクリレート系オリゴマーは、例えば、比較的低分子量のビスフェノール型エポキシ樹脂やノボラック型エポキシ樹脂のオキシラン環に、（メタ）アクリル酸を反応しエステル化することにより得ることができる。また、このエポキシ（メタ）アクリレート系オリゴマーを部分的に二塩基性カルボン酸無水物で変性したカルボキシル変性型のエポキシ（メタ）アクリレートオリゴマーを用いることができる。
【００２８】
ウレタン（メタ）アクリレート系オリゴマーは、例えば、ポリエーテルポリオールやポリエステルポリオールとポリイソシアネートの反応によって得られるポリウレタンオリゴマーを、（メタ）アクリル酸でエステル化することにより得ることができる。ポリエステル（メタ）アクリレート系オリゴマーとしては、例えば多価カルボン酸と多価アルコールの縮合によって得られる両末端に水酸基を有するポリエステルオリゴマーの水酸基を（メタ）アクリル酸でエステル化することにより、あるいは、多価カルボン酸にアルキレンオキシドを付加して得られるオリゴマーの末端の水酸基を（メタ）アクリル酸でエステル化することにより得ることができる。ポリエーテル（メタ）アクリレート系オリゴマーは、ポリエーテルポリオールの水酸基を（メタ）アクリル酸でエステル化することにより得ることができる。
【００２９】
さらに、重合性オリゴマーとしては、他にポリブタジエンオリゴマーの側鎖に（メタ）アクリレート基をもつ疎水性の高いポリブタジエン（メタ）アクリレート系オリゴマー、主鎖にポリシロキサン結合をもつシリコーン（メタ）アクリレート系オリゴマー、小さな分子内に多くの反応性基をもつアミノプラスト樹脂を変性したアミノプラスト樹脂（メタ）アクリレート系オリゴマー、あるいはノボラック型エポキシ樹脂、ビスフェノール型エポキシ樹脂、脂肪族ビニルエーテル、芳香族ビニルエーテル等の分子中にカチオン重合性官能基を有するオリゴマー等がある。
【００３０】
本実施形態は、電離放射線硬化型樹脂１００質量部に含有される粒状粒子として、樹脂等の有機系、ガラスやシリカ等の無機系の粒子を使用する。粒子は、特に限定はされないが、特には手触り感と耐汚染性の点から真球状のアクリルビーズが好適である。電離放射線硬化型樹脂の粒子含有のプロセスにおいて、粒子の含有量が２０質量部より少ないと、手触り感があまり感じられないものとなり、３０質量部より多いと耐汚染性が悪くなる傾向がある。そして、粒径が３μｍより小さいと、手触り感があまり感じられないものとなり、１０μｍより大きいと耐汚染性が悪くなる傾向がある。
【００３１】
また、本実施形態は、凸部１７に、所望物性に応じて、各種添加剤を配合することができる。添加剤としては、例えば、耐候性改善剤、耐摩耗性向上剤、重合禁止剤、架橋剤、赤外線吸収剤、帯電防止剤、接着性向上剤、レベリング剤、チクソ性付与剤、カップリング剤、可塑剤、消泡剤、充填剤、溶剤、着色剤等が使用される。
また、本実施形態の凸部１７の上面視の形状は、特に限定されず、丸、四角形、６角形の規則的に並んだような定形の形状でも、不定型な絵柄であってもよく、不定型な絵柄であると触感、マット感、光沢感及び意匠性に優れることから好ましい。また凸部１７を印刷層１７の絵柄模様と同調させることにより、絵柄のリアル感が得られる。
【００３２】
本発明では、凸部１７が反応型シリコーン樹脂を１０質量部以上５０質量部以下含有することが好ましい。反応型シリコーン樹脂としては、主鎖にシリコン骨格をもった材料、剥型剤等に使用されるシリコーンオイル、等が挙げられるが、特には耐汚染性の点から側鎖にシリコン骨格をもった紫外線効果型アクリレート樹脂が好適である。このような条件は、反応型シリコーン樹脂の含有量が１０質量部より少ないと耐汚染性が悪くなる傾向があり、５０質量部より多いとシリコンのブリードアウトによる基材との接着不良等の不具合が起こる可能性があることによって規定される。
また、反応型シリコーン樹脂は、後述する耐汚染薄膜コーティング樹脂層１９に用いられる樹脂と同様ものであれば、化粧シート３表面全体が同様の樹脂からなり、好ましいものとなる。
【００３３】
〈耐汚染薄膜〉
本実施形態の耐汚染薄膜１９は、コーティング樹脂を材料とする厚さが０．５μｍ以上１．５μｍ以下の薄膜である。コーティング樹脂は、特に限定されるものではないが、ブロックイソシアネート硬化型ウレタン系樹脂が好適に用いられる。また、厚さに関しては、０．５μｍより薄いと十分な耐汚染の効果が得られず、１．５μｍより厚いと立体感と意匠性を損なうものとなる。
【００３４】
（基材）
基材２０は、表面に化粧シート３を貼着（ラミネート）して使用するものである。基材２０には、金属系基材や木質系基材等の各種材料のものがある。金属系基材としては、アルポリック材がある。アルポリック材は、塗装や鏡面仕上げ等の表面加工処理が施された金属板で樹脂材を挟んだアルミ樹脂複合板である。金属板としては、アルミ、ガルバリウム鋼板、ステンレス及びチタン等が使用される。また、樹脂材としては、ポリエチレン単体、あるいはポリエチレンに無機材を加えたもの等が使用される。
また、木質系基材としては、例えば、ＭＤＦ（medium density fiberboard）や合板、パーチクルボード等が使用される。
基材２０へのシート３の貼り付けには、例えばウレタン系や酢酸ビニル系等の適宜の接着剤が使用される。
【００３５】
（接着層）
接着層２１としては、床用化粧シートと基材との貼り合わせに使用される公知の接着剤であれば、どのようなものを用いてもよい。また、本実施形態では、例えば、反応性ホットメルト系の接着剤を使用して接着層２１を形成することができる。特に、反応性ホットメルト系の接着剤のうち、２液タイプのポリウレタンの接着剤を用いて接着層２１を形成してもよい。このような接着層２１のうち、本実施形態では、特に、一般社団法人日本壁装協会の規定による不燃認定を受けている部材を用いることが望ましい。
【００３６】
接着層２１は、紫外線吸収剤や光安定剤等を含有するものであってもよい。また、接着層２１の厚みは、５μｍ〜５０μｍ程度が好ましい。
以上説明した本実施形態によれば、黒色顔料としてペリレン系の黒色顔料を用いたため、印刷層１３における光の透過率が既存の化粧シートよりも高まる。印刷層１３を透過した赤外光は熱可塑性樹脂基材層１１で反射されるため、基材２０に熱が伝わらず、基材２０の蓄熱を防ぐことができる。そして、基材２０の蓄熱を防ぐことにより、太陽光に曝される等の環境で使用しても反り等が発生し難い化粧材１を得ることができる。
【００３７】
また、本実施形態は、電離放射線硬化型樹脂からなる凸部１７に粒径と割合を限定した粒状粒子を含有することで、視覚的及び触感的に優れた立体感と手触り感を有し、かつ表面の耐汚染性等に優れた化粧シート３を提供することができる。
なお、以上説明した実施形態は、本発明の技術的思想を具体化するための構成を例示するものであって、本発明の技術的思想は、構成部品の材質、形状、構造、配置等を上記のものに特定するものでない。本発明の技術的思想は、特許請求の範囲に記載された請求項が規定する技術的範囲内において、種々の変更を加えることができる。
【００３８】
また、実施形態中の図面は模式的なものであり、厚みと平面寸法との関係、各層の厚みの比率等は現実のものとは異なることに留意すべきである。したがって、具体的な厚みや寸法は上記説明を参酌して判断すべきものである。
【実施例】
【００３９】
次に、本発明の実施例について説明する。
［実施例１］
実施例１では、ポリブチレンテレフタラート樹脂１００質量部に、ヒンダードフェノール系酸化防止剤を３質量部、紫外線吸収剤を１質量部、ヒンダードアミン系光安定剤を１質量部、酸化チタンを２３質量部添加して、厚み７５μｍの熱可塑性樹脂基材層を作製した。
【００４０】
次に、実施例１では、熱可塑性樹脂基材層の表面に印刷層を形成した。印刷層は、木目柄をグラビア印刷にて印刷することによって作製された。印刷のインキには、ウレタン樹脂と塩化ビニル＝酢酸ビニル共重合樹脂を７：３の割合で混合したもの１００質量部に、ヘキサメチレンジイソシアネートとイソホロンジイソシアネートを２：８の割合で混合した硬化剤を３質量部添加し、イソインドリノン、ポリアゾ、フタロシアニン及びペリレンブラックからなる顔料を３質量部添加したものが使用された。
【００４１】
印刷層の乾燥後、印刷層の表面に透明艶調整層を形成した。透明艶調整層は、シリカ粉末を添加して艶を低く調整し、反応型シリコーン樹脂を２０質量部と、適量の紫外線開始剤とを添加した紫外線硬化型樹脂を乾燥後の塗布量が１０ｇ／ｍ２となるように塗工することによって作製された。実施例１で作製された透明艶調整層の反射光沢係数は４であった。
【００４２】
透明艶調整層の架橋硬化後、実施例１では、耐汚染薄膜コーティング樹脂層を作製した。耐汚染薄膜コーティング樹脂層は、ブロックイソシアネート硬化型ウレタン系樹脂を乾燥後の塗布量が１ｇ／ｍ２となるように塗工することによって作製された。耐汚染薄膜コーティング樹脂層の乾燥後、電離放射線硬化型樹脂製の凸部を作製した。凸部は、印刷層の絵柄と同調する絵柄模様の印刷版で、凸部の高さが３０μｍ、凸部同士の間隔が１ｍｍとなるように盛上げ印刷を行うことにより作製された。
盛上げ印刷に使用されたインキは、紫外線硬化型樹脂１００質量部に粒径５μｍのウレタンビーズを３０質量部、反応型シリコーン添加剤を２０質量部添加して作製された。以上の工程により、実施例１の化粧シートが作製された。
【００４３】
［実施例２］
実施例２の化粧シートは、凸部となる電離放射線硬化型樹脂のウレタンビーズの含有量に係る条件以外は実施例１の化粧シートと同じ条件で製造された。実施例２の化粧シートの凸部は、粒径５μｍのウレタンビーズを２０質量部含有している。
［比較例１］
比較例１の化粧シートは、印刷層の黒色顔料に係る条件以外は実施例１の化粧シートと同じ条件で製造された。比較例１の化粧シートは、インキ層の黒色顔料として、カーボンブラックを使用している。
【００４４】
［比較例２］
比較例２の化粧シートは、凸部となる電離放射線硬化型樹脂のウレタンビーズの含有量に係る条件以外は実施例１の化粧シートと同じ条件で製造された。比較例２の化粧シートの凸部は、粒径５μｍのウレタンビーズを５質量部含有している。
［比較例３］
比較例３の化粧シートは、凸部となる電離放射線硬化型樹脂のウレタンビーズの含有量に係る条件以外は実施例１の化粧シートと同じ条件で製造された。比較例３の化粧シートの凸部は、粒径５μｍのウレタンビーズを４０質量部含有している。
【００４５】
［評価］
本発明の発明者らは、上記実施例１、実施例２及び比較例１から比較例３について、それぞれ感触、耐汚染性、遮熱性能及び蓄熱性能を評価した。
〈感触〉
本発明の発明者らは、感触（手触り感）をブラインド評価により行った。ブラインド評価は、評価者が化粧シートを見ることができない状態において行われた。そして、評価者が実施例１、実施例２及び比較例１から比較例３の化粧シート３の表面と、感触評価のために作製された評価用の化粧シートの表面とを触り、手触り感に違いが感じられた場合に「〇」と評価し、手触りの違いが感じられなかった場合に「×」と評価した。評価用の化粧シートは、ウレタンビーズに係る条件以外は実施例１の化粧シートと同じ条件で製造された。評価用の化粧シートは、凸部の電離放射線硬化型樹脂がウレタンビーズを含有していない。
【００４６】
〈耐汚染性〉
耐汚染性の評価は、化粧シートの表面の一部を油性の黒色マーカーで塗り、黒色マーカーが塗られた部分をティッシュペーパでふき取ることによって行われた。そして、簡単に黒色マーカーが拭き取れた場合を「○」と評価し、拭き残しが発生した場合を「×」と評価した。
【００４７】
〈遮熱性能〉
本発明の発明者らは、遮熱性能を、ＪＩＳ規格、Ｋ５６０２に規定された塗膜の日射反射率の測定方法を用いて測定した。測定は、株式会社島津製作所製分光光度計ＵＶ３６００（製品名）によって行われた。そして、ＪＩＳ規格、Ｋ５６０２の規定により、塗膜の日射反射率が４０％以上であれば「〇」と評価し、４０％以下であれば「×」と評価した。
【００４８】
〈蓄熱性能〉
蓄熱性能の評価では、本発明の発明者らは、縦２１ｃｍ、横２９．７ｃｍ、厚みが０．５ｍｍの無塗装鋼板の片側の表面に接着剤を用いて化粧シートを貼り合わせ、試験片を作製した。そして、試験片表面の真上であって、表面から１５ｃｍ離れた位置にハロゲン球を設置し、１２０分間ハロゲン光を照射しながら試験片の表面と裏面の温度を１分毎に測定し、その最高温度を記録した。
【００４９】
【表１】
0006586746.tif 000002
【００５０】
表１は、上記遮熱性能、蓄熱性能及び耐候性の評価をまとめて示している。表１によれば、黒色顔料としてペリレンブラックを用いた実施例１、実施例２、比較例２及び比較例３の化粧シートは、６０℃から６２℃になったのに対し、比較例１の試験片は７１℃にまで温度が上昇した。このような差異は、実施例１、実施例２、比較例２及び比較例３がペリレン系の黒色顔料を使用しているのに対し、比較例１は黒色顔料としてカーボンブラックを使用しているために生じたと考えられる。
【００５１】
また、凸部が紫外線硬化型樹脂１００質量部にウレタンビーズを３０質量部含む実施例１は、感触及び耐汚染性の両方で「○」と評価された。また、凸部が紫外線硬化型樹脂１００質量部にウレタンビーズを２０質量部含む実施例２は、感触及び耐汚染性の両方で「○」と評価された。一方、凸部が紫外線硬化型樹脂１００質量部にウレタンビーズを５質量部含む比較例２は、感触の点で「×」と評価されている。このような評価は、比較例２の凸部に含まれるウレタンビーズが適正な量よりも少ないために生じたものと考える。
さらに、凸部が紫外線硬化型樹脂１００質量部にウレタンビーズを４０質量部含む比較例３は、耐汚染性の点で「×」と評価されている。このような評価は、比較例３の凸部に含まれるウレタンビーズが適正な量よりも多いために生じたものと考える。
【産業上の利用可能性】
【００５２】
以上説明した本発明の化粧基材及び化粧シートは、赤外光が照射されても反りが発生し難いので、太陽光に曝される環境での使用に好適である。
【符号の説明】
【００５３】
１  化粧材
３  化粧シート
１１  熱可塑性樹脂基材層
１３  印刷層
１５  透明艶調整層
１７  凸部
１９  耐汚染薄膜
２０  基材
２１  接着層
１１１  酸化チタン層
【図１】
0006586746.tif 000003